"金属バンプが形成された回路面を有する半導体ウェハの前記回路面上に、液状感光性接着剤を塗布して感光性接着剤層を形成する工程と、前記感光性接着剤層を光照射によりBステージ化して接着剤層付き半導体ウェハを得る工程と、前記接着剤層付き半導体ウェハの半導体ウェハを接着剤層とともに切断して複数の半導体素子に切り分けて接着剤層付き半導体素子を得る工程と、前記接着剤層付き半導体素子と、他の半導体素子又は半導体素子搭載用支持部材とを、前記接着剤層付き半導体素子の接着剤層を挟んで圧着する工程と、を備える、半導体装置の製造方法。前記液状感光性接着剤が、A放射線重合性化合物、B光開始剤、及びC熱硬化性樹脂、を含み、前記A成分が、25°Cで液状であり且つ分子内に1つの炭素-炭素二重結合を有する化合物を含む、請求項1に記載の半導体装置の製造方法。前記液状感光性接着剤は、溶剤含有量が5質量以下である又は溶剤を含んでいない、請求項1又は2に記載の半導体装置の製造方法。前記液状感光性接着剤の25°Cでの粘度が10~30000mPasである、請求項1~3のいずれか一項に記載の半導体装置の製造方法。光照射によりBステージ化した前記感光性接着剤層の25°Cでのタック強度が200gf以下である、請求項1~4のいずれか一項に記載の半導体装置の製造方法。スピンコート法により前記液状感光性接着剤を塗布する、請求項1~5のいずれか一項に記載の半導体装置の製造方法。請求項1~6のいずれか一項に記載の方法により得られる、半導体装置。金属バンプが形成された回路面を有する半導体ウェハの前記回路面上に、液状感光性接着剤を塗布して感光性接着剤層を形成する工程と、前記感光性接着剤層を光照射によりBステージ化して接着剤層付き半導体ウェハを得る工程と、前記接着剤層付き半導体ウェハの半導体ウェハを接着剤層とともに切断して複数の半導体素子に切り分けて接着剤層付き半導体素子を得る工程と、第2の半導体ウェハと、前記接着剤層付き半導体素子とを、前記接着剤層付き半導体素子の接着剤層を挟んで圧着する工程と、を備える、半導体素子付き半導体ウェハの製造方法。前記液状感光性接着剤が、A放射線重合性化合物、B光開始剤、及びC熱硬化性樹脂、を含み、前記A成分が、25°Cで液状であり且つ分子内に1つの炭素-炭素二重結合を有する化合物を含む、請求項8に記載の半導体素子付き半導体ウェハの製造方法。前記液状感光性接着剤は、溶剤含有量が5質量以下である又は溶剤を含んでいない、請求項8又は9に記載の半導体素子付き半導体ウェハの製造方法。前記液状感光性接着剤の25°Cでの粘度が10~30000mPasである、請求項8~10のいずれか一項に記載の半導体素子付き半導体ウェハの製造方法。光照射によりBステージ化した前記感光性接着剤層の25°Cでのタック強度が200gf以下である、請求項8~11のいずれか一項に記載の半導体素子付き半導体ウェハの製造方法。スピンコート法により前記液状感光性接着剤を塗布する、請求項8~12のいずれか一項に記載の半導体素子付き半導体ウェハの製造方法。請求項8~13のいずれか一項に記載の方法により得られる、半導体素子付き半導体ウェハ。金属バンプが形成された回路面を有する半導体ウェハの前記回路面上に、液状感光性接着剤を塗布して感光性接着剤層を形成する工程と、前記感光性接着剤層を光照射によりBステージ化する工程と、を備える、接着剤層付き半導体ウェハの製造方法。前記液状感光性接着剤が、A放射線重合性化合物、B光開始剤、及びC熱硬化性樹脂、を含み、前記A成分が、25°Cで液状であり且つ分子内に1つの炭素-炭素二重結合を有する化合物を含む、請求項15に記載の接着剤層付き半導体ウェハの製造方法。前記液状感光性接着剤は、溶剤含有量が5質量以下である又は溶剤を含んでいない、請求項15又は16に記載の接着剤層付き半導体ウェハの製造方法。前記液状感光性接着剤の25°Cでの粘度が10~30000mPasである、請求項15~17のいずれか一項に記載の接着剤層付き半導体ウェハの製造方法。光照射によりBステージ化した前記感光性接着剤層の25°Cでのタック強度が200gf以下である、請求項15~18のいずれか一項に記載の接着剤層付き半導体ウェハの製造方法。スピンコート法により前記液状感光性接着剤を塗布する、請求項15~19のいずれか一項に記載の接着剤層付き半導体ウェハの製造方法。請求項15~20のいずれか一項に記載の方法により得られる、接着剤層付き半導体ウェハ。上記特許文献1の方法では、金属バンプが形成された回路面を有する半導体ウェハの回路面上に接着剤層を設ける場合、バンプ周辺部に隙間ボイドが残存しないようにフィルム状の接着剤を貼り付けることが困難であった。一方、上記特許文献2の方法では、溶剤を含有する樹脂ペーストを用いており、Bステージ化するために長時間を要したり、溶剤により半導体ウェハを汚染されたりするという問題がある。また、溶剤を揮発させるための加熱に起因して、研削後のウェハ反りが生じたりするといった問題があった。低温で乾燥すると加熱による不具合はある程度抑制され得るが、その場合は残存溶剤が多くなるために、圧着や加熱硬化時にボイドやはく離が発生して、信頼性が低下する傾向があった。また、乾燥温度の低下を目的に低沸点溶剤を用いると、使用中に粘度が大きく変化したり、乾燥時に接着剤層表面の溶剤の揮発が進行することによって内部に溶剤が残存するために信頼性が低下したりする傾向があった。本発明は、上記事情に鑑みてなされたものであり、バンプ部分のボイドが十分に低減されており、なおかつ研削後の反りを十分小さくすることができる接着剤層付き半導体ウェハを得ることができる接着剤層付き半導体ウェハの製造方法、並びに、そのような接着剤層付き半導体ウェハを用いる、半導体装置の製造方法、及び半導体素子付き半導体ウェハの製造方法を提供することを目的とする。上記課題を解決するために本発明は、金属バンプが形成された回路面を有する半導体ウェハの回路面上に、液状感光性接着剤を塗布して感光性接着剤層を形成する工程と、感光性接着剤層を光照射によりBステージ化して接着剤層付き半導体ウェハを得る工程と、接着剤層付き半導体ウェハの半導体ウェハを接着剤層とともに切断して複数の半導体素子に切り分けて接着剤層付き半導体素子を得る工程と、接着剤層付き半導体素子と他の半導体素子又は半導体素子搭載用支持部材とを接着剤層付き半導体素子の接着剤層を挟んで圧着する工程と、を備える半導体装置の製造方法を提供する。本発明において液状とは、25°C、1atmで流動性を有することを意味する。本発明の半導体装置の製造方法によれば、液状感光性接着剤を用い、光照射によりBステージ化して接着剤層を設けることにより、バンプ部分のボイドを十分に低減できるとともに、加熱に起因する不具合が発生しにくい接着剤層付き半導体ウェハを得ることができる。これにより、半導体ウェハの研削後の反りを十分小さくすることができ、接続性に優れた接着剤層付き半導体素子を容易に得ることができ、信頼性に優れた半導体装置を製造することができる。本発明の半導体装置の製造方法においては、上記液状感光性接着剤が、A放射線重合性化合物、B光開始剤、及びC熱硬化性樹脂、を含み、A成分が、25°Cで液状であり且つ分子内に1つの炭素-炭素二重結合を有する化合物を含むことが好ましい。上記液状感光性接着剤を用いることにより、溶剤を使用することなく基材上に塗布することができ、この塗膜に光照射することで薄膜の接着剤層を形成することができる。そして、溶剤乾燥のための加熱を必要としないため、熱流動や揮発成分によるピンホール発生を十分抑制することができる。更に、溶剤を含有する従来の樹脂ペーストを用いたときの上記の問題を十分解消することができる。本発明の半導体装置の製造方法において、液状感光性接着剤は、溶剤含有量が5質量以下である又は溶剤を含んでいないことが好ましい。これにより、ボイドの発生を一層抑制しながら、接着剤層表面のタック力を十分に低減させることができる。また、液状感光性接着剤の塗布性の向上や接着剤層の薄膜化、面内均一性の観点から、液状感光性接着剤の25°Cでの粘度が10~30000mPasであることが好ましい。ここでの粘度とは、東京計器製造所製のEHD型回転粘度計を用い、サンプル量0.4mL、3°コーンの条件下、25°Cで測定した粘度の値である。更に、光照射によりBステージ化した感光性接着剤層の25°Cでのタック強度が200gf以下であることが好ましい。これによりBステージ化後の取り扱い性が一層向上する。また、膜厚均一性に優れた接着剤層を形成する観点から、スピンコート法により液状感光性接着剤を塗布することが好ましい。本発明はまた、本発明の半導体装置の製造方法により得られる半導体装置を提供する。本発明はまた、金属バンプが形成された回路面を有する半導体ウェハの回路面上に、液状感光性接着剤を塗布して感光性接着剤層を形成する工程と、感光性接着剤層を光照射によりBステージ化して接着剤層付き半導体ウェハを得る工程と、接着剤層付き半導体ウェハの半導体ウェハを接着剤層とともに切断して複数の半導体素子に切り分けて接着剤層付き半導体素子を得る工程と、第2の半導体ウェハと接着剤層付き半導体素子とを接着剤層付き半導体素子の接着剤層を挟んで圧着する工程と、を備える半導体素子付き半導体ウェハの製造方法を提供する。本発明の半導体素子付き半導体ウェハの製造方法においては、上記液状感光性接着剤が、A放射線重合性化合物、B光開始剤、及びC熱硬化性樹脂、を含み、A成分が、25°Cで液状であり且つ分子内に1つの炭素-炭素二重結合を有する化合物を含むことが好ましい。また、液状感光性接着剤は、溶剤含有量が5質量以下である又は溶剤を含んでいないことが好ましい。また、液状感光性接着剤の塗布性の向上や接着剤層の薄膜化、面内均一性の観点から、液状感光性接着剤の25°Cでの粘度が10~30000mPasであることが好ましい。更に、光照射によりBステージ化した感光性接着剤層の25°Cでのタック強度が200gf以下であることが好ましい。また、膜厚均一性に優れた接着剤層を形成する観点から、スピンコート法により液状感光性接着剤を塗布することが好ましい。本発明はまた、本発明の半導体素子付き半導体ウェハの製造方法により得られる半導体素子付き半導体ウェハを提供する。本発明はまた、金属バンプが形成された回路面を有する半導体ウェハの回路面上に、液状感光性接着剤を塗布して感光性接着剤層を形成する工程と、感光性接着剤層を光照射によりBステージ化する工程と、を備える接着剤層付き半導体ウェハの製造方法を提供する。本発明の接着剤層付き半導体ウェハの製造方法によれば、バンプ部分のボイドが十分に低減されており、なおかつ研削後の反りを十分小さくすることができる接着剤層付き半導体ウェハを得ることができる。このような接着剤層付き半導体ウェハによれば、半導体ウェハの研削後の反りを十分小さくすることができ、接続性に優れた接着剤層付き半導体素子を容易に得ることができ、信頼性に優れた半導体装置を製造することができる。本発明の接着剤層付き半導体ウェハの製造方法においては、上記液状感光性接着剤が、A放射線重合性化合物、B光開始剤、及びC熱硬化性樹脂、を含み、A成分が、25°Cで液状であり且つ分子内に1つの炭素-炭素二重結合を有する化合物を含むことが好ましい。また、液状感光性接着剤は、溶剤含有量が5質量以下である又は溶剤を含んでいないことが好ましい。また、液状感光性接着剤の塗布性の向上や接着剤層の薄膜化、面内均一性の観点から、液状感光性接着剤の25°Cでの粘度が10~30000mPasであることが好ましい。更に、光照射によりBステージ化した感光性接着剤層の25°Cでのタック強度が200gf以下であることが好ましい。また、膜厚均一性に優れた接着剤層を形成する観点から、スピンコート法により液状感光性接着剤を塗布することが好ましい。本発明はまた、本発明の接着剤層付き半導体ウェハの製造方法により得られる接着剤層付き半導体ウェハを提供する。本発明によれば、接着剤層形成時の加熱を必要とすることなく露光によって接着剤層付き半導体ウェハを得ることができる。そのため短時間でのBステージ化が可能となり半導体装置製造時のタクトタイムを大幅に低減することが可能となる。また、Bステージ化後の半導体ウェハの反りが抑制できるため、半導体ウェハを薄膜化することが可能となり、より高機能な半導体装置を得ることが可能となる。また、本発明によれば、溶剤を使用することなく、また加熱を行なわずに短時間で薄膜の接着剤層を形成することが可能であることから、熱エネルギーと揮発性有機化合物VOCを低減できる環境への負荷が従来よりも小さい材料となり得る。以下、必要に応じて図面を参照しつつ、本発明を実施するための形態について詳細に説明する。ただし、本発明は以下の実施形態に限定されるものではない。なお、図面中、同一要素には同一符号を付すこととし、重複する説明は省略する。また、上下左右等の位置関係は、特に断らない限り、図面に示す位置関係に基づくものとし、図面の寸法比率は図示の比率に限られるものではない。以下、本発明における半導体装置、及びその製造方法について、図面を用いて具体的に説明する。近年は様々な構造の半導体装置が提案されており、本発明の製造方法は、以下に説明する構造の半導体装置及びその製造方法に限定されるものではない。図1~9は、半導体装置の製造方法の一実施形態を示す模式図である。本実施形態に係る製造方法は、以下の工程を備える。工程1接着剤層形成工程:金属バンプ12が形成された半導体ウェハ10の回路面S1に液状感光性接着剤5を塗布する図1及び2を参照。工程2Bステージ化工程:塗布された液状感光性接着剤からなる感光性接着剤層側から露光を行い、感光性接着剤層をBステージ化する。これにより接着剤層付き半導体ウェハ50が得られる図3及び4を参照。工程3バックグラインドテープ積層工程:接着剤層6上にはく離可能な粘着テープバックグラインドテープ30を積層する図5を参照。工程4バックグラインド工程:半導体ウェハ10を回路面S1とは反対側の面裏面S2から研磨して半導体ウェハ10を薄くする図6を参照。工程5ダイシングテープ積層工程:半導体ウェハ10の回路面S1とは反対側の面裏面上にはく離可能な粘着テープダイシングテープ36を積層する。工程6はく離工程:はく離可能な粘着テープ30をはく離する図7を参照。工程7ダイシング工程:半導体ウェハ10をダイシングにより複数の半導体チップ半導体素子10aに切り分ける図8を参照。これにより、接着剤層付き半導体素子40が得られる。工程8圧着工程:ピックアップした接着剤層付き半導体素子40を半導体装置用の支持部材半導体素子搭載用支持部材15に圧着マウントする。工程9圧着工程:得られた積層体を封止材図示せずによって封止して、半導体装置100を得る。以下、各工程について詳述する。接着剤層形成工程金属バンプ12が形成された回路面を有する半導体ウェハ10の回路面S1に液状感光性接着剤5を塗布する。塗布は、ボックス20内で、粘着テープ4が貼り付けられた半導体ウェハ10を治具21に固定した状態で行うことができる。塗布方法は、印刷法、スピンコート法、スプレーコート法、ジェットディスペンス法及びインクジェット法などから選ばれる。これらの中でも、薄膜化及び膜厚均一性の観点から、スピンコート法図2aやスプレーコート法図2bが好ましい。スピンコート装置が有する吸着台には穴が形成されていてもよいし、吸着台がメッシュ状であってもよい。吸着痕が残りにくい点から、吸着台はメッシュ状であることが好ましい。スピンコート法による塗布は、ウェハのうねり、及びエッジ部の盛り上がりを防止するために、500~5000rpmの回転数で行うことが好ましい。同様の観点から、回転数は1000~4000rpmがさらに好ましい。液状感光性接着剤の粘度を調整する目的でスピンコート台に温度調節器を備えることもできる。本発明における金属バンプの種類としては、特に限定されないが、銅、銀、金などで構成されるものが挙げられる。本実施形態においては、金属バンプ12上にはんだボール14が更に設けられている。はんだボール14としては、鉛含有のはんだや鉛フリーはんだ等の従来公知のはんだ材料から構成されるものが挙げられる。金属バンプとしては、作製の容易さやコストの観点から、金属バンプの場合は酸化膜が作製されにくい金、コストのかからない銅であることが好ましい。半導体ウェハとしては、銅バンプ及びはんだボールから形成される突起電極を有するバンプ付ウェハを用いることができる。突起電極の高さ銅バンプハンダボールは、20~60μm程度のものが挙げられる。また、ウェハの厚みはウェハサイズにより異なるが、6インチから12インチの範囲のウェハであれば、研削前のウェハ厚みが625~775μmのものが使用できる。接着剤層の厚みに関しては、圧着時の接続性及び樹脂充填性の観点から、金属バンプのみの場合は、バンプ高さx1と接着剤層の厚みyとの関係がx1≦yを満たすことが好ましく、0.85x1≦y≦1.2x1を満たすことがより好ましい。金属バンプの上にハンダボールがある場合は、金属バンプ高さx2とハンダバンプx3と接着剤層の厚みyとの関係がx2≦y、x2x3≧yを満たすことが好ましい。液状感光性接着剤はシリンジなどで保存することができ、スピンコート装置のシリンジセット部分に温度調節器が備えられていてもよい。半導体ウェハに液状感光性接着剤を例えばスピンコート法によって塗布する際、半導体ウェハのエッジ部分に不要な液状感光性接着剤が付着する場合がある。このような不要な接着剤をスピンコート後に溶剤などで洗浄して除去することができる。除去することにより、装置の汚染を抑制することができる。洗浄方法は特に限定されないが、半導体ウェハをスピンさせながら、不要な接着剤が付着した部分にノズルから溶剤を吐出させる方法が好ましい。洗浄に使用する溶剤は接着剤を溶解させるものであればよく、例えば、メチルエチルケトン、アセトン、イソプロピルアルコール及びメタノールから選ばれる低沸点溶剤が用いられる。また、半導体ウェハのエッジ部分の不要な接着剤を除去する方法として、予めエッジ部にマスキングテープを貼り付けた半導体ウェハ上に接着剤をスピンコートした後、マスキングテープを剥がすことで接着剤層を目的とする領域に形成することができる。Bステージ化工程塗布により液状感光性接着剤から形成された感光性接着剤層5側から露光装置9によって活性光線典型的には紫外線を照射して、感光性接着剤層をBステージ化する。これによりBステージ化した接着剤層6が半導体ウェハ10上に固定されるとともに、接着剤層6表面のタックを低減することができる。こうして得られる接着剤層付き半導体ウェハ50は、取り扱い性に優れるとともに、バンプ部分のボイドが十分に低減されており、なおかつ研削後の反りを十分小さくすることができる。露光は、真空下、窒素下、空気下などの雰囲気下で行なうことができる。酸素阻害を低減するために、離形処理されたPETフィルムやポリプロピレンフィルムなどの基材を感光性接着剤層上に積層した状態で、露光することもできる。また、ポリ塩化ビニル、ポリオレフィン、エチレン-酢酸ビニル共重合体、ポリウレタンや粘着テープバックグラインドテープを感光性接着剤層上に積層した状態で露光してもよい。これにより、本工程の後に半導体ウェハをバックグラインドする工程を行う際に、そのままバックグラインド工程に移ることができる。露光量は、タック低減及びタクトタイムの観点から、20~2000mJ/cm2が好ましい。また、Bステージ化後のタック低減及びアウトガス低減を目的に、露光後100°C以下の温度で加熱を行なってもよい。また、パターニングされたマスクを介して露光を行うこともできる。パターニングされたマスクを用いることにより、熱圧着時の流動性が異なる接着剤層を形成させることができる。前記のような流動性が異なる接着剤層を形成することで、例えば以下のようなことが可能となる。金属バンプ部分をマスクした状態で露光を行なうことによって、金属バンプ部分がより熱圧着流動性に優れた接着剤層を形成することができる。これによって、熱圧着時のボイドを低減したり、効率的に酸化膜除去性フラックス性を付与することができる。バックグラインド工程Bステージ化工程後に半導体ウェハをバックグラインドすることで薄型化することができる。すなわち、半導体ウェハの回路面とは反対側の面裏面から研磨して半導体ウェハを薄くしてもよい。この場合、接着剤層6上にはく離可能な粘着テープバックグラインドテープ等30を積層する。この粘着テープ30は、基材31と粘着層32とを有している。この粘着テープの代わりに、ポリ塩化ビニル、ポリオレフィン、エチレン-酢酸ビニル共重合体、ポリウレタンなどの柔軟基材を用いることもできる。はく離可能な粘着テープを積層する方法としては、例えば、予めフィルム状に成形されたフィルムをラミネートする方法により行なうことができる。積層後、半導体ウェハ10の回路面S1とは反対側の面裏面から研磨して、半導体ウェハ10を所定の厚さまで薄くする。研磨は、粘着テープ30によって半導体ウェハ10を研磨用の治具に固定した状態で、グラインド装置34を用いて行うことが好ましい。また、この工程では、半導体ウェハ10を厚さ10~150μmにまで薄厚化することが好ましい。薄厚化された半導体ウェハ10の厚さが10μm未満であると、半導体ウェハの破損が生じやすく、他方、150μmを超えると、半導体装置の小型化の要求に応えることが困難となる。ダイシング工程半導体ウェハ10の回路面S1とは反対側の面裏面上にはく離可能な粘着テープダイシングテープ36を積層する。はく離可能な粘着テープ36は、予めフィルム状に成形された粘着テープをラミネートする方法により貼り付けることができる。次に、はく離可能な粘着テープバックグラインドテープ30をはく離する。例えば、活性光線典型的には紫外線を照射することによって粘着性が低下する粘着テープを使用し、粘着テープ30側から露光した後、これをはく離することができる。ダイシングラインに沿って半導体ウェハ10を接着剤層6とともに切断する。このダイシングにより、半導体ウェハ10が、それぞれの裏面に接着剤層6aが設けられた複数の半導体チップ半導体素子10aに切り分けられる。ダイシングは、粘着テープダイシングテープ36によって全体をフレームウェハリングに固定した状態でダイシングブレードを用いて行われることが好ましい。こうして、接着剤層付き半導体チップ40が得られる。圧着工程ダイシングの後、切り分けられた半導体チップ10aを、ダイボンド装置によって接着剤層6aとともにピックアップ、すなわち接着剤層付き半導体チップ40をピックアップする。そして、接着剤層付き半導体素子40を、金属バンプ又は電極パッド16を有する半導体装置用の支持部材半導体素子搭載用支持部材15に圧着マウントする。このように、接着剤層付き半導体チップと支持部材とを、接着剤層付き半導体チップの接着剤層を挟んで圧着することで、半導体チップと支持部材との接着及び導通が可能となる。圧着の条件としては、金属電極の接合、ハンダボールの溶融による接合が可能であれば問題なく、例えば、温度:150°C~400°C、圧力:0.1MPa~2.0MPa、時間:1秒~30秒、程度の範囲であれば上記の接合が可能になる。封止工程半導体チップ10aを含む積層体を封止材によって封止することにより、半導体装置100が得られる。以上のような工程を経て、半導体素子と半導体素子搭載用支持部材とが接着された構造を有する半導体装置を製造することができる。半導体装置の構成及び製造方法は、以上の実施形態に限定されるものではなく、本発明の趣旨を逸脱しない限り適宜変更が可能である。例えば、工程1~7の順序を必要により入れ替えることが可能である。より具体的には、予めダイシングされた半導体ウェハの回路面に液状感光性接着剤を塗布し、その後、活性光線典型的には紫外線を照射して接着剤をBステージ化することもできる。このとき、パターニングされたマスクを用いることもできる。接着剤層形成工程では、液状感光性接着剤を半導体ウェハの回路面に塗布した後、半導体ウェハを加温することによって液状感光性接着剤を低粘度化したり、超音波を印加したり、真空チャンバ内で減圧することにより、バンプ周辺のボイドを低減することもできる。また、液状感光性接着剤を半導体ウェハの回路面に塗布して露光した後、更に液状感光性接着剤を塗布して露光することによって、厚膜の接着剤層を得ることができる。このとき、異なる組成の液状感光性接着剤を塗布して露光することによって、異なる物性を有する接着剤層を得ることもできる。接着剤層に対しては、Bステージ化及び熱圧着後、100~150°Cで5~120分の熱硬化処理を施してもよい。このような熱硬化処理により、170°C以上の高温熱履歴工程によるボイドやはく離を抑制でき、高信頼性の半導体装置を得ることができる。また、上記圧着工程における半導体素子搭載用支持部材に代えて、半導体ウェハ、他の半導体素子、或いは、半導体素子が搭載された基板などに、接着剤層付き半導体チップ40を圧着することができる。図10のaは、金属バンプが形成された半導体ウェハ54の回路面に、接着剤層付き半導体チップ40が圧着された半導体素子付き半導体ウェハ70の一例を示す図である。図10のbは、aに示されるb-b線における断面図である。上記の半導体素子付き半導体ウェハは、半導体装置製造用部材として供給することができる。図11は、接着剤層付き半導体チップと他の半導体チップとを圧着して半導体装置を製造する方法の一例を示す図である。本実施形態においては、図11のaに示されるように、金属バンプ12が形成された半導体チップ10bの回路面と、接着剤層付き半導体チップ40の回路面とを対向配置し、これらを圧着する。こうして、図11のbに示される半導体装置80が得られる。また、半導体チップ10bの回路面にaと同様に接着剤層を形成してもよい。図12は、接着剤層付き半導体チップと半導体素子が搭載された基板とを圧着して半導体装置を製造する方法の一例を示す図である。本実施形態においては、図12のaに示されるように、半導体素子が搭載された基板として上述した方法によって得られる半導体装置100の半導体チップの裏面に金属バンプを形成したものを用意する。そして、金属バンプが形成された半導体チップ10bの金属バンプ形成面上に、接着剤層付き半導体チップ40の回路面を対向配置し、これらを圧着する。こうして、図12のbに示される複数の半導体チップを含む積層体である半導体装置110が得られる。また、バンプ12の一方はパッドでもよい。次に、本発明に係る半導体装置の製造方法で用いられる液状感光性接着剤について説明する。なお、本発明は、以下に説明する液状感光性接着剤を用いる場合に限定されるものではない。液状感光性接着剤は、光照射によってBステージ化できるものであれば、特に制限なく用いることができる。例えば、光によるラジカル反応、光によるアニオン反応、光によるカチオン反応などによってBステージ化できる系が挙げられる。光ラジカルによってBステージ化させる系としては、例えば、放射線重合性化合物と、光ラジカル開始剤などの光開始剤とを含む系が挙げられる。光アニオンによってBステージ化させる系としては、エポキシ樹脂と、光アニオン発生剤とを含む系が挙げられる。光カチオンによってBステージ化させる系としては、例えば、エポキシ樹脂と、光カチオン発生剤とを含む系が挙げられる。Bステージ化に要する時間やBステージ化後の保存安定性の観点から、光によるラジカル反応によってBステージ化が可能な系が好ましい。本明細書において、Bステージとは、硬化反応の中間的な段階、すなわち溶融粘度が上昇した段階を意味する。Bステージ化された接着剤層は、加熱により軟化することができる。具体的には、Bステージ化された接着剤層の20°C~60°Cにおける溶融粘度の最大値最大溶融粘度が5000~100000Pasであるのが好ましく、良好な取り扱い性及びピックアップ性の観点から10000~100000Pasであることがより好ましい。また、Bステージ化された接着剤層の60°C~200°Cにおける溶融粘度の最小値最低溶融粘度が10~30000Pasであるのが好ましく、良好な熱時流動性及び接続性の観点から50~10000Pasであることがより好ましい。ここでの最大溶融粘度もしくは最低溶融粘度とは、光量1000mJ/cm2で露光した後のサンプルを、粘弾性測定装置ARESレオメトリックスサイエンティフィックエフイー株製を用いて測定したときの20°C~200°Cにおける溶融粘度の最大値もしくは最低値を示す。なお、測定プレートは直径8mmの平行プレート、測定条件は昇温5°C/min、測定温度は20°C~200°C、周波数は1Hzとする。また、Bステージ化された接着剤層の25°Cでのタック強度表面タック力が200gf以下となることが好ましく、熱圧着時の粘着性の観点から150gf以下であることがより好ましく、バックグラインドテープのはく離性の観点から100gf以下であることがさらにより好ましく、ダイシング時の付着物低減の観点から50gf以下であることが最も好ましい。また、ダイシング時の接着剤層のはく離などを抑制するために表面タック力が0.1gf/cm2以上であることが好ましい。表面タック力が0.1gf/cm2以下である場合、ダイシング時に接着剤と被着体の界面に水が浸入してチップ飛びが発生する、ダイシング時の付着物によるボイドや接続不良の原因となる、といった問題が生じやすくなる傾向にあるため、好ましくない。また、上記25°Cでの表面タック力が200gf/cm2を超えると、得られる接着剤層の室温における表面の粘着性が高くなり、取扱い性が悪くなる傾向にある。ここでの表面タック力は以下のように測定した値である。液状感光性接着剤をBステージ後の膜厚が35μmとなるようにシリコンウェハ上にスピンコートによって塗布し、得られた塗膜に、25°C、空気下で、高精度平行露光機オーク製作所製、EXM-1172-B-∞製品名により1000mJ/cm2で露光を行なう。その後、25°Cでの表面のタック強度をレスカ社製のプローブタッキング試験機を用いて、プローブ直径:5.1mm、引き剥がし速度:10mm/s、接触荷重:100gf/cm2、接触時間:1sにより、25°Cにおけるタック力を5回測定し、その平均値を算出する。本発明においては、液状感光性接着剤は、A放射線重合性化合物、B光開始剤、及びC熱硬化性樹脂を含むことが好ましい。このような構成を有する接着剤は、光照射によってBステージ化可能な接着剤とすることができる。本実施形態の液状感光性接着剤は、1atm、25°Cで液状であり、且つ、溶剤の含有量が5質量以下である液状無溶剤型感光性接着剤であることが好ましい。上記の無溶剤型とは、接着剤中に含有される溶剤量が5質量以下であることを意味する。上記の溶剤とは、放射線重合性基やオキシムエステル基、α-アミノアセトフェノン、ホスフィンオキサイドなどの光反応性基、エポキシ基、フェノール性水酸基、カルボキシル基、アミノ基、酸無水物、イソシアネート、パーオキサイド、ジアゾ基、イミダゾール、アルコキシシランなどの熱反応性基を有さず、分子量が500以下でありかつ室温25°Cにおいて液状である有機化合物を意味する。このような溶剤としては、例えば、ジメチルホルムアミド、トルエン、ベンゼン、キシレン、メチルエチルケトン、テトラヒドロフラン、エチルセロソルブ、エチルセロソルブアセテート、ジオキサン、シクロヘキサノン、酢酸エチル、γ-ブチロラクトン及びN-メチル-ピロリジノンなどが挙げられる。溶剤量が上記範囲となることで、光照射によってタック低減させることができ、光照射後の取り扱い性が向上する。更に、熱圧着や加熱硬化時の発泡を抑制することができる。A放射線重合性化合物としては、アルケン類やアルキン類など炭素原子間不飽和結合を有する化合物が挙げられる。なお、本発明において放射線とは、電離性放射線や非電離性放射線を指し、例えば、ArF、KrF等のエキシマレーザー光、電子線極端紫外線、真空紫外光、X線、イオンビームやi線やg線等の紫外光が挙げられる。放射線は、量産性の観点から、i線やg線等の紫外光が好ましく用いられる。本実施形態の液状感光性接着剤は、A放射線重合性化合物として、25°Cで液状であり分子内に1つの炭素-炭素二重結合を有する化合物を含有することが好ましい。分子内に2つ以上の炭素-炭素二重結合を有する化合物を配合した組成物の場合、光照射されると架橋構造が形成された状態となり、その後の熱時に溶融しにくく、またタックも発現しにくいため、熱圧着が困難となる傾向がある。これに対して分子内に1つの炭素-炭素二重結合を有する化合物を含有することによって、熱時流動性を十分得ることができ、熱圧着性を向上させることができる。中でも、低露光量でBステージ化が可能である点から、単官能メタアクリレートが好ましい。上記の単官能メタアクリレートの含有量は、A成分全量に対して20~100質量であることが好ましく、40~100質量であることがより好ましく、50~100質量であることが最も好ましい。単官能メタアクリレートの配合量を上記範囲とすることでBステージ化後の被着体との密着性及び熱圧着性をより向上させることができる。また、A成分は、25°Cで液状であり且つ分子内に1つの炭素-炭素二重結合を有する化合物に加えて、更に固形のアクリレートを配合してもよい。この場合のA成分の混合物は、25°Cで液状であることが好ましい。更に高水準の熱時流動性を得る観点から、A放射線重合性化合物として、分子内に1つの炭素-炭素二重結合を有する化合物を単独で接着剤組成物に含有させることが好ましい。なお、分子内に1つの炭素-炭素二重結合を有する化合物を単独で使用した場合、光照射後に得られるポリマーの分子量を数万以上にすることができ、硬化後の良好な接着性と信頼性を両立できる。ここで、分子内に2つ以上の炭素-炭素二重結合を有する化合物が含まれると分子量が数万以上のポリマー同士のネットワークが形成され熱時の粘着性や流動性が低下する傾向がある。上記A成分は、上記B成分及びC成分などの他の成分の溶解性の観点から、25°Cでの粘度が5000mPas以下であることが好ましく、更に薄膜化の観点から、3000mPas以下であることがより好ましく、2000mPas以下であることが更により好ましく、更に固形や高粘度の熱硬化樹脂を多く配合して接着性を向上させる観点から、1000mPas以下であることが最も好ましい。ここでの粘度とは、接着剤に含まれるA成分全体の値であり、東京計器製造所製のEHD型回転粘度計を用い、サンプル量0.4mL、3°コーンの条件下、25°Cで測定した粘度の値である。A成分の上記粘度が5000mPasを超えると、接着剤の粘度が上昇して薄膜化が困難となったり、塗布装置などのノズルから吐出させることが困難となる傾向がある。塗布時のピンホール発生を防止することや耐熱性を確保する観点から、A成分の25°Cでの粘度は10mPas以上であることが好ましい。また、上記A成分は、塗布時の揮発抑制の観点から5重量減少温度が120°C以上であることがより好ましく、熱硬化時に未反応のA成分が揮発することによって生じるはく離やボイドを抑制できる点で150°C以上であることが更により好ましく、180°C以上であることが最も好ましい。ここでの5質量減少温度とは、接着剤に含まれるA成分全体の値であり、A成分を示差熱熱重量同時測定装置エスアイアイナノテクノロジー製:TG/DTA6300を用いて、昇温速度10°C/min、窒素フロー400ml/min下で測定したときの5重量減少温度である。また、接着剤の低粘度化、塗布後の表面凹凸抑制やBステージ化後の熱時流動性の観点から、有機化合物を主体とした材料設計が好ましいため、上記A成分の5重量減少温度は500°C以下であることが好ましい。本実施形態で用いるA成分としては、例えば、エチレン性不飽和基を有する化合物が挙げられる。エチレン性不飽和基としては、ビニル基、アリル基、プロパギル基、ブテニル基、エチニル基、フェニルエチニル基、マレイミド基、ナジイミド基、メタアクリル基などが挙げられる。反応性の観点から、A成分は、単官能メタアクリレートを含むことが好ましい。ここでいう単官能とは、分子内に1つの炭素-炭素二重結合を有することを意味し、それ以外の官能基を有していてもよい。上記単官能メタアクリレートとしては、例えば、硬化物を強靭化できる点でグリシジル基含有メタアクリレートや4-ヒドロキシフェニルメタクリレートや3,5-ジメチル-4-ヒドロキシベンジルアクリルアミドなどのフェノール性水酸基含有メタアクリレート、2-メタクリロイロキシエチルフタル酸、2-メタクリロイロキシプロピルヘキサヒドロフタル酸、2-メタクリロイロキシメチルヘキサヒドロフタル酸などのカルボキシル基含有メタアクリレートが好ましく、耐熱性を向上できる点でフェノールEO変性メタアクリレート、フェノールPO変性メタアクリレート、ノニルフェノールEO変性メタアクリレート、ノニルフェノールPO変性メタアクリレート、フェノキシエチルメタアクリレート、フェノキシエチレングリコールメタアクリレート、フェノキシジエチレングリコールメタアクリレート、ヒドロキシエチル化フェニルフェノールアクリレート、フェノキシポリエチレングリコールメタアクリレート、ノニルフェノキシエチレングリコールメタアクリレート、ノニルフェノキシポリエチレングリコールメタアクリレート、ノニルフェノキシポリプロピレングリコールメタアクリレート、ベンジルメタアクリレート、2-メタクリロイロキシエチル2-ヒドロキシプロピルフタレート、フェニルフェノールグリシジルエーテルアクリレートなどの芳香族含有メタアクリレートが好ましく、Bステージ化後の密着性や熱硬化後の接着性を付与できる点で2-ヒドロキシ-3-フェノキシプロピルメタアクリレート、O-フェニルフェノールグリシジルエーテルメタアクリレート、2-メタアクリロイロキシ-2-ヒドロキシプロピルフタレート、2-メタアクリロイロキシエチル-2-ヒドロキシエチル-フタル酸、2-ヒドロキシ-3-フェノキシプロピルメタアクリレート、など下記一般式A-1又はA-2で示される水酸基含有メタアクリレート、2-1,2-シクロヘキサカルボキシイミドエチルアクリレートなど、下記一般式A-3又はA-4で示されるイミド基含有メタアクリレートが好ましく、接着剤組成物を低粘度化できる点でイソボロニル含有メタアクリレート、ジシクロペンタジエニル基含有メタアクリレート、イソボロニルメタアクリレートなどが好ましいものとして挙げられる。中でもイミド基含有メタアクリレートは半導体ウェハや有機基板などの塗布したときのハジキやピンホールを抑制でき、かつ硬化後に優れた接着性を発現できるため、特に好ましく用いられる。一般式A-1及びA-2において、R1は、水素原子又はメチル基を示し、R3は1価の有機基を示し、R2及びR4はそれぞれ2価の有機基を示す。R3は耐熱性の観点から芳香族基を有することが好ましい。R4は耐熱性の観点から芳香族基を有することが好ましい。一般式A-3及びA-4において、R1は、水素原子又はメチル基を示し、R5は2価の有機基を示し、R6、R7、R8、R9はそれぞれ炭素数1~30の1価の炭化水素基を示し、R6及びR7はそれぞれ互いに結合して環を形成してもよく、R8及びR9はそれぞれ互いに結合して環を形成してもよい。R6及びR7、並びに、R8及びR9が環を形成している場合、例えば、ベンゼン環構造、脂環式構造が挙げられる。ベンゼン環構造及び脂環式構造は、カルボキシル基、フェノール性水酸基、エポキシ基などの熱硬化性基を有していてもよく、またアルキル基などの有機基を有していてもよい。上記一般式A-3及びA-4で示される化合物は、例えば、単官能酸無水物とエタノールアミンとを反応させて得られるN-ヒドロキシアルキルイミド化合物と、アクリル酸エステル又はアクリル酸エステルとを公知の方法で反応させて合成することができる。この場合、単官能酸無水物として、4-フェニルエチニルフタル酸無水物、無水フタル酸、無水マレイン酸、無水コハク酸、5-ノルボルネン-2,3-ジカルボン酸無水化物、2,5-ノルボルナジエン-2,3-ジカルボン酸無水物、マレイン酸無水物、トリメリット酸無水物、シクロヘキサンジカルボン酸無水物、5-ノルボルネン-2,3-ジカルボン酸無水物、シス-ノルボルネン-エンド-2,3-ジカルボン酸ヘキサヒドロ無水フタル酸無水物、ヘキサヒドロフタル酸無水物、1,2,3,6-テトラヒドロフタル酸無水物、3,4,5,6-テトラヒドロフタル酸無水物、などのジカルボン酸無水物を用いることができる。N-ヒドロキシアルキルイミド化合物としては、例えば、N-ヒドロキシエチルフタルイミド及びN-ヒドロキシエチルコハクイミドなどが挙げられる。上記一般式A-3及びA-4で示される化合物としては、保存安定性、Bステージ化後の低タック性、Bステージ化後の密着性、熱硬化後の耐熱性、接着性、信頼性の観点から、下記一般式A-5~A-9で示される化合物が好ましいものとして用いることができ、低粘度の観点から、下記一般式A-5、A-7~A-9で示される化合物がより好ましいものとして用いることができる。上記式A-5~A-9中、R1は、水素原子又はメチル基を示す。また、単官能メタアクリレートとしては、Bステージ化後の被着体との密着性、硬化後の接着性、耐熱性の観点から、ウレタン基、イソシアヌル基、イミド基、フェノール性水酸基、水酸基のいずれかを有することが好ましく、特に分子内にイミド基を有する単官能メタアクリレートであることが好ましい。本実施形態の液状感光性接着剤において、25°Cで液状であり且つ分子内に1つの炭素-炭素二重結合を有する化合物は、1種を単独で又は2種類以上を組み合わせて配合することができる。更に、単官能メタアクリレートは、Bステージ化後の熱圧着性、熱時流動性の観点から、単官能メタアクリレートを重合して得られた重合体のTgが100°C以下となるものが好ましく、Bステージ化の観点から、Tgが20°C以上となるものが好ましい。単官能メタアクリレートの重合体のTgは、単官能メタアクリレートに光開始剤であるI-379EGチバジャパン社製を単官能メタアクリレートに対し3質量となる割合で溶解させた組成物を、PETポリエチレンテレフタレートフィルム上に膜厚35μmとなるように塗布し、この塗膜に、室温、空気下で高精度平行露光機オーク製作所製、製品名:EXM-1172-B-∞を用いて1000mJ/cm2で露光して得られたフィルムを膜厚150μmとなるように積層した積層体について、粘弾性測定装置レオメトリックスサイエンティフィックエフイー株製、製品名:ARESを用いて測定された-50°C~200°Cにおけるtanδピーク温度である。なお、測定プレートは、直径8mmの平行プレートを用い、測定条件は、昇温速度5°C/min、測定温度-50°C~200°C、周波数1Hzとする。A成分の含有量は、接着剤組成物全量に対して10~95質量であることが好ましく、20~90質量であることがより好ましく、40~90質量であることが最も好ましい。A成分の含有量が10質量未満であると、露光後の表面タック力が大きくなる傾向があり、95質量を超えると熱硬化後の接着強度が低下する傾向があるため好ましくない。B光開始剤としては、波長365nmの光に対する分子吸光係数が、Bステージ化が可能となる点で100ml/gcm以上であるものが好ましく、露光後のタックをより低減できる点で200ml/gcm以上であるものがより好ましく、酸素阻害をより低減できる点で400ml/gcm以上であるものがさらにより好ましく、低露光量、短時間でBステージ化が可能となる点で1000ml/gcm以上であるものが最も好ましい。なお、Bステージ化に要する時間は60s以内であることが好ましく、より効率的に半導体装置を製造できる点で30s以内であることがより好ましい。上記の分子吸光係数は、サンプルの0.001質量アセトニトリル溶液を調製し、この溶液について分光光度計日立ハイテクノロジーズ社製、U-3310製品名を用いて吸光度を測定することにより求められる。上記B成分としては、例えば、1-ヒドロキシーシクロヘキシルーフェニルーケトン、2-ヒドロキシ-2-メチル-1-フェニループロパンー1-オン、1-4-2-ヒドロキシエトキシ-フェニル-2-ヒドロキシ-2-メチル-1-プロパン-1-オン、2-ヒドロキシ-1-{4-4-2-ヒドロキシ-2-メチループロピオニル-ベンジル-フェニル}-2-メチループロパンー1-オン、オキシーフェニルーアセチックアシッド2-2-オキソー2-フェニルーアセトキシーエトキシエチルエステル、フェニルグリオキシリックアシッドメチルエステル、2-ジメチルアミノ-2-4-メチルーベンジル-1-4-モルフォリン-4-イルーフェニル-ブタンー1-オン、2-エチルヘキシルー4-ジメチルアミノベンゾエート、2-ベンジル-2-ジメチルアミノ-1-4-モルホリノフェニル-ブタノン-1、2,2-ジメトキシ-1,2-ジフェニルエタン-1-オン、1-ヒドロキシ-シクロヘキシル-フェニル-ケトン、2-メチル-1-4-メチルチオフェニル-2-モルフォリノプロパノン-1、2,4-ジエチルチオキサントン、2-エチルアントラキノン、フェナントレンキノン等の芳香族ケトン、ベンジルジメチルケタール等のベンジル誘導体、2-o-クロロフェニル-4,5-ジフェニルイミダゾール二量体、2-o-クロロフェニル-4,5-ジm-メトキシフェニルイミダゾール二量体、2-o-フルオロフェニル-4,5-フェニルイミダゾール二量体、2-o-メトキシフェニル-4,5-ジフェニルイミダゾール二量体、2-p-メトキシフェニル-4,5-ジフェニルイミダゾール二量体、2,4-ジp-メトキシフェニル-5-フェニルイミダゾール二量体、2-2,4-ジメトキシフェニル-4,5-ジフェニルイミダゾール二量体等の2,4,5-トリアリールイミダゾール二量体、9-フェニルアクリジン、1,7-ビス9,9-アクリジニルヘプタン等のアクリジン誘導体、ビス2,6-ジメトキシベンゾイル-2,4,4-トリメチル-ペンチルフォスフィンオキサイド、ビス2,4,6,-トリメチルベンゾイル-フェニルフォスフィンオキサイド等のビスアシルフォスフィンオキサイドやマレイミドを有する化合物などが挙げられる。これらは単独で又は2種類以上を組み合わせて使用することができる。B光開始剤は、空気雰囲気下酸素存在下中であっても露光によって効率的にBステージ化が可能となる点で、分子内にオキシムエステル骨格、又はモルホリン骨格を有する化合物であることが好ましい。このような化合物としては特に限定はしないが、下記一般式B-1で表わされるオキシムエステル基を有する化合物及び/又は下記一般式B-2、B-3若しくはB-4で表わされるモルホリン環を有する化合物であることが好ましい。具体的には、2-ベンジル-2-ジメチルアミノ-1-4-モルホリノフェニル-ブタノン-1、2,2-ジメトキシ-1,2-ジフェニルエタン-1-オン、2-メチル-1-4-メチルチオフェニル-2-モルフォリノプロパン-1-オンが好ましく用いられる。式中、R51及びR52はそれぞれ独立に、水素原子、炭素数1~7のアルキル基、又は芳香族系炭化水素基を含む有機基を示し、R53及びR54及びR55は、炭素数1~7のアルキル基、又は芳香族系炭化水素基を含む有機基を示し、R56及びR57は、芳香族系炭化水素基を含む有機基を示す。上記芳香族系炭化水素基としては、特に制限はしないが、例えば、フェニル基及びナフチル基、ベンゾイン誘導体、カルバゾール誘導体、チオキサントン誘導体、ベンゾフェノン誘導体などが挙げられる。また、芳香族系炭化水素基は、置換基を有していてもよい。上記B光開始剤として特に好ましいものは、オキシムエステル基及び/又はモルホリン環を有する化合物であって、波長365nmの光に対する分子吸光係数が1000ml/gcm以上、且つ、5質量減少温度が150°C以上の化合物である。このようなB光開始剤としては、例えば、下記構造式B-5~B-9で表わされる化合物が挙げられる。B光開始剤の含有量は、A成分100質量部に対して0.1~20質量部であることが好ましく、Bステージ化のタクトやBステージ化後のタックの観点から、0.5~10質量部であることがより好ましい。この含有量が20質量部を超えると、アウトガスが多くなり接着性が低下したり、保存安定性が低下する傾向がある。一方、上記含有量が0.1質量部未満であると、Bステージ化が困難となる傾向がある。本実施形態の液状感光性接着剤においては、必要に応じて増感剤を併用することができる。この増感剤としては、例えば、カンファーキノン、ベンジル、ジアセチル、ベンジルジメチルケタール、ベンジルジエチルケタール、ベンジルジ2-メトキシエチルケタール、4,4’-ジメチルベンジル-ジメチルケタール、アントラキノン、1-クロロアントラキノン、2-クロロアントラキノン、1,2-ベンズアントラキノン、1-ヒドロキシアントラキノン、1-メチルアントラキノン、2-エチルアントラキノン、1-ブロモアントラキノン、チオキサントン、2-イソプロピルチオキサントン、2-ニトロチオキサントン、2-メチルチオキサントン、2,4-ジメチルチオキサントン、2,4-ジエチルチオキサントン、2,4-ジイソプロピルチオキサントン、2-クロロ-7-トリフルオロメチルチオキサントン、チオキサントン-10,10-ジオキシド、チオキサントン-10-オキサイド、ベンゾインメチルエーテル、ベンゾインエチルエーテル、イソプロピルエーテル、ベンゾインイソブチルエーテル、ベンゾフェノン、ビス4-ジメチルアミノフェニルケトン、4,4’-ビスジエチルアミノベンゾフェノン、アジド基を含む化合物などが挙げられる。これらは単独で又は2種類以上併用して使用することができる。上記増感剤の中で、Bステージ後のタックをより低減できる点で4,4’-ビスジエチルアミノベンゾフェノンが最も好ましく用いられる。上記C熱硬化性樹脂としては、熱により架橋反応を起こす反応性化合物からなる成分であれば特に限定されることはなく、例えば、エポキシ樹脂、シアネートエステル樹脂、マレイミド樹脂、アリルナジイミド樹脂、フェノール樹脂、ユリア樹脂、メラミン樹脂、アルキド樹脂、アクリル樹脂、不飽和ポリエステル樹脂、ジアリルフタレート樹脂、シリコーン樹脂、レゾルシノールホルムアルデヒド樹脂、キシレン樹脂、フラン樹脂、ポリウレタン樹脂、ケトン樹脂、トリアリルシアヌレート樹脂、ポリイソシアネート樹脂、トリス2-ヒドロキシエチルイソシアヌラートを含有する樹脂、トリアリルトリメリタートを含有する樹脂、シクロペンタジエンから合成された熱硬化性樹脂、芳香族ジシアナミドの三量化による熱硬化性樹脂等が挙げられる。中でも、高温での優れた接着力を持たせることができる点で、エポキシ樹脂が好ましい。なお、熱硬化性樹脂は、単独で又は二種類以上を組み合わせて用いることができる。エポキシ樹脂としては、分子内に少なくとも2個以上のエポキシ基を含むものが好ましく、熱圧着性や硬化性、硬化物特性の点から、フェノールのグリシジルエーテル型のエポキシ樹脂がより好ましい。このような樹脂としては、例えば、ビスフェノールA型又はAD型、S型、F型のグリシジルエーテル、水添加ビスフェノールA型のグリシジルエーテル、エチレンオキシド付加体ビスフェノールA型のグリシジルエーテル、プロピレンオキシド付加体ビスフェノールA型のグリシジルエーテル、フェノールノボラック樹脂のグリシジルエーテル、クレゾールノボラック樹脂のグリシジルエーテル、ビスフェノールAノボラック樹脂のグリシジルエーテル、ナフタレン樹脂のグリシジルエーテル、3官能型又は4官能型のグリシジルエーテル、ジシクロペンタジエンフェノール樹脂のグリシジルエーテル、ダイマー酸のグリシジルエステル、3官能型又は4官能型のグリシジルアミン、ナフタレン樹脂のグリシジルアミン等が挙げられる。これらは単独で又は2種類以上を組み合わせて使用することができる。また、エポキシ樹脂としては、不純物イオンである、アルカリ金属イオン、アルカリ土類金属イオン、ハロゲンイオン、特に塩素イオンや加水分解性塩素等を300ppm以下に低減した高純度品を用いることが、エレクトロマイグレーション防止や金属導体回路の腐食防止の観点から好ましい。C熱硬化性樹脂は、室温で液状、固形を問わず使用することができる。液状熱硬化性樹脂の場合は、より低粘度化が可能となり、固形熱硬化性樹脂の場合は、光照射後のタックをより低減することができる。また、液状熱硬化性樹脂と固形熱硬化性樹脂を併用してもよい。液状の熱硬化性樹脂を用いる場合、その粘度は10000mPas以下であることが好ましく、5000mPas以下であることがより好ましく、3000mPas以下であることが更により好ましく、2000mPas以下であることが最も好ましい。粘度が10000mPasを超えると接着剤組成物の粘度が上昇し、薄膜化が困難となる傾向がある。このような液状の熱硬化性樹脂としては、特に限定はしないが、接着性、耐熱性の観点からエポキシ樹脂が好ましく、特に3官能型又は4官能型のグリシジルアミンやビスフェノールA型又はAD型、S型、F型のグリシジルエーテルが好ましく用いられる。固形の熱硬化性樹脂を用いる場合、例えば、A成分に溶解させて用いることができる。固形熱硬化性樹脂としては、特に限定はしないが、熱圧着性と粘度の観点から、分子量が2000以下、好ましくは1000以下であることが好ましく、また軟化点が100°C以下、好ましくは80°C以下であることが好ましい。また、接着性、耐熱性の観点から3官能以上のエポキシ樹脂が好ましい。このようなエポキシ樹脂としては、例えば、下記構造のエポキシ樹脂が好ましく用いられる。nは、0~10の整数を示す。また、C熱硬化性樹脂は、5重量減少温度が150°C以上であるものが好ましく、180°C以上であるものがより好ましく、200°C以上であるものが更により好ましい。ここで、熱硬化性樹脂の5質量減少温度とは、熱硬化性樹脂を示差熱熱重量同時測定装置エスアイアイナノテクノロジー製:TG/DTA6300を用いて、昇温速度10°C/min、窒素フロー400ml/min下で測定したときの5重量減少温度である。5重量減少温度が高い熱硬化性樹脂を適用することで、熱圧着又は熱硬化時に揮発することを抑制できる。このような耐熱性を有する熱硬化性樹脂としては、分子内に芳香族基を有するエポキシ樹脂が挙げられる。C熱硬化性樹脂の含有量は、A成分100質量部に対して1~100質量部であることが好ましく、保存安定性とBステージ化の両立の観点から2~50質量部であることがより好ましい。この含有量が100質量部を超えると、露光後のタックが上昇する傾向がある。一方、上記含有量が2質量部未満であると、十分な高温接着性が得られなくなる傾向がある。本実施形態の液状感光性接着剤においては、硬化促進剤を更に含有することが好ましい。硬化促進剤としては、加熱によってエポキシ樹脂の硬化/重合を促進する化合物あれば特に制限はなく、例えば、フェノール系化合物、脂肪族アミン、脂環族アミン、芳香族ポリアミン、ポリアミド、脂肪族酸無水物、脂環族酸無水物、芳香族酸無水物、ジシアンジアミド、有機酸ジヒドラジド、三フッ化ホウ素アミン錯体、イミダゾール類、ジシアンジアミド誘導体、ジカルボン酸ジヒドラジド、トリフェニルホスフィン、テトラフェニルホスホニウムテトラフェニルボレート、2-エチル-4-メチルイミダゾール-テトラフェニルボレート、1,8-ジアザビシクロ[5.4.0]ウンデセン-7-テトラフェニルボレート、第3級アミン等が挙げられる。これらの中でも溶剤を含有しないときの溶解性、分散性の観点からイミダゾール類が好ましく用いられる。硬化促進剤の含有量は、エポキシ樹脂100質量部に対して0.01~50質量部が好ましい。また、接着性、耐熱性、保存安定性の観点からもイミダゾール類が特に好ましい。イミダゾール類としては、反応開始温度が50°C以上であることが好ましく、80°C以上であることがより好ましい。反応開始温度が50°C以下であると保存安定性が低下するため、樹脂組成物の粘度が上昇し膜厚の制御が困難となるため好ましくない。イミダゾール類としては、エポキシ樹脂に溶解するイミダゾールを用いることが好ましい。このようなイミダゾールを用いることで凹凸が少ない塗布膜を得ることができる。このようなイミダゾール類としては、特に限定はしないが、2-ウンデシルイミダゾール、2-ヘプタデシルイミダゾール、1,2-ジメチルイミダゾール、2-エチル-4-メチルイミダゾール、1-ベンジル-2-メチルイミダゾール、1-ベンジル-2-フェニルイミダゾール、1-シアノエチル-2-メチルイミダゾール、1-シアノエチル-2-エチル-4-メチルイミダゾール、1-シアノエチル-2-フェニルイミダゾールなどが挙げられる。保存安定性、接着性、耐熱性の観点から、1-ベンジル-2-フェニルイミダゾールが特に好ましく用いられる。また、イミダゾール類としては、好ましくは平均粒径10μm以下、より好ましくは8μm以下、最も好ましくは5μm以下に粉砕した化合物を使用することができる。このような粒径のイミダゾール類を用いることで接着剤の粘度変化を抑制することができ、またイミダゾール類の沈降を抑制することができる。また、薄膜形成した際には、表面の凹凸を低減することができ、これにより均一な膜を得ることができる。更に、硬化時には樹脂中の硬化を均一に進行させることができるため、アウトガスを低減することができる。また、本実施形態の液状感光性接着剤は、硬化剤としてフェノール系化合物を含有していてもよい。フェノール系化合物としては分子中に少なくとも2個以上のフェノール性水酸基を有するフェノール系化合物がより好ましい。このような化合物としては、例えばフェノールノボラック、クレゾールノボラック、t-ブチルフェノールノボラック、ジシクロペンタジエンクレゾールノボラック、ジシクロペンタジエンフェノールノボラック、キシリレン変性フェノールノボラック、ナフトール系化合物、トリスフェノール系化合物、テトラキスフェノールノボラック、ビスフェノールAノボラック、ポリ-p-ビニルフェノール、フェノールアラルキル樹脂等が挙げられる。これらの中でも、数平均分子量が400~4000の範囲内のものが好ましい。これにより、半導体装置組立加熱時に、半導体素子又は装置等の汚染の原因となる加熱時のアウトガスを抑制できる。上記フェノール系化合物は液状であることが好ましく、アリル変性フェノールノボラックが、液状かつ高耐熱であるために好適に用いられる。フェノール系化合物の含有量は、熱硬化性樹脂100質量部に対して50~100質量部であることが好ましく、60~95質量部であることがより好ましい。本実施形態の液状感光性接着剤は、D熱ラジカル発生剤を更に含有することができる。熱ラジカル発生剤としては、保存安定性と反応性の観点から有機過酸化物であることが好ましい。有機過酸化物としては、1分間半減期温度が80°C以上であるものが好ましく、100°C以上であるものがより好ましく、120°C以上であることが最も好ましい。有機過酸化物は、接着剤組成物の調製条件、製膜温度、圧着、硬化条件、その他プロセス条件、貯蔵安定性等を考慮して選択される。使用可能な過酸化物としては、特に限定はしないが、例えば、2,5-ジメチル-2,5-ジt-ブチルパーオキシへキサン、ジクミルパーオキサイド、t-ブチルパーオキシ-2-エチルヘキサネート、t-ヘキシルパーオキシ-2-エチルヘキサネート、1,1-ビスt-ブチルパーオキシ-3,3,5-トリメチルシクロヘキサン、1,1-ビスt-ヘキシルパーオキシ-3,3,5-トリメチルシクロヘキサン、ビス4-t-ブチルシクロヘキシルパーオキシジカーボネートなどが挙げられ、これらのうちの1種を単独で、又は2種以上を混合して用いることができる。上記の有機過酸化物を含有させることで、露光後に残存している未反応の放射線重合性化合物を反応させることができ、低アウトガス化、高接着化を図ることができる。1分間半減期温度が80°C以上である熱ラジカル発生剤としては、例えば、パーヘキサ25B日油社製、2,5-ジメチル-2,5-ジt-ブチルパーオキシへキサン1分間半減期温度:180°C、パークミルD日油社製、ジクミルパーオキサイド1分間半減期温度:175°Cなどが挙げられる。D熱ラジカル発生剤の含有量は、A放射線重合性化合物全量に対して、0.01~20質量が好ましく、0.1~10質量が更に好ましく、0.5~5質量が最も好ましい。熱ラジカル発生剤の含有量が0.01質量未満であると、硬化性が低下し、添加効果が小さくなり、5質量を超えると、アウトガス量増加、保存安定性低下が見られる。本実施形態の液状感光性接着剤は、塗布後の膜厚均一性、Bステージ化後の熱圧着性、熱硬化後の低応力性、被着体との密着性を向上させる点から、E熱可塑性樹脂を更に含有してもよい。E成分のTgは150°C以下であることが好ましく、120°C以下であることがより好ましく、100°C以下であることがさらにより好ましく、80°C以下であることが最も好ましい。このTgが150°Cを超える場合、接着剤組成物の粘度が上昇する傾向がある。また、被着体に熱圧着する際に150°C以上の高温を要し、半導体ウェハに反りが発生しやすくなる傾向がある。ここで、E成分のTgとは、E成分をフィルム化したときの主分散ピーク温度を意味する。具体的には、E成分のフィルムについて、レオメトリックス社製粘弾性アナライザーRSA-2製品名を用いて、フィルム厚100μm、昇温速度5°C/min、周波数1Hz、測定温度-150~300°Cの条件で測定し、Tg付近のtanδピーク温度をTgとして求める。E成分の重量平均分子量は、5000~500000の範囲内で制御されていることが好ましい。更に、E成分の重量平均分子量は、熱圧着性と高温接着性とを高度に両立できる点で、10000~300000であることがより好ましい。ここで、重量平均分子量とは、島津製作所社製高速液体クロマトグラフィーC-R4A製品名を用いて、ポリスチレン換算で測定したときの重量平均分子量を意味する。E成分としては、例えば、ポリエステル樹脂、ポリエーテル樹脂、ポリイミド樹脂、ポリアミド樹脂、ポリアミドイミド樹脂、ポリエーテルイミド樹脂、ポリウレタン樹脂、ポリウレタンイミド樹脂、ポリウレタンアミドイミド樹脂、シロキサンポリイミド樹脂、ポリエステルイミド樹脂、これらの共重合体、これらの前駆体ポリアミド酸等の他、ポリベンゾオキサゾール樹脂、フェノキシ樹脂、ポリスルホン樹脂、ポリエーテルスルホン樹脂、ポリフェニレンサルファイド樹脂、ポリエステル樹脂、ポリエーテル樹脂、ポリカーボネート樹脂、ポリエーテルケトン樹脂、重量平均分子量が1万~100万のメタアクリル共重合体、ノボラック樹脂、フェノール樹脂などが挙げられる。これらは1種を単独で又は2種以上を組み合わせて用いることができる。また、これらの樹脂の主鎖及び/又は側鎖に、エチレングリコール、プロピレングリコールなどのグリコール基、カルボキシル基及び/又は水酸基が付与されたものであってもよい。熱可塑性樹脂の含有量は、A成分に対して、0.1~50質量が好ましく、成膜性や膜厚均一性、粘度上昇抑制の観点から0.5~20質量がより好ましい。熱可塑性樹脂の含有量が0.1質量未満であると、添加の効果が見られなくなる傾向があり、50質量を超えると、溶け残りなどによって膜厚均一性が低下したり、粘度が上昇し薄膜化が困難となる傾向がある。本実施形態の液状感光性接着剤には、保存安定性、プロセス適応性又は酸化防止性を付与するために、キノン類、多価フェノール類、フェノール類、ホスファイト類、イオウ類等の重合禁止剤又は酸化防止剤を、硬化性を損なわない範囲で更に添加してもよい。また、本実施形態の液状感光性接着剤には、適宜フィラーを含有させることもできる。フィラーとしては、例えば、銀粉、金粉、銅粉、ニッケル粉等の金属フィラー、アルミナ、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、結晶性シリカ、非晶性シリカ、窒化ホウ素、チタニア、ガラス、酸化鉄、セラミック等の無機フィラー、カーボン、ゴム系フィラー等の有機フィラー等が挙げられ、種類形状等にかかわらず特に制限なく使用することができる。上記フィラーは、所望する機能に応じて使い分けることができる。例えば、金属フィラーは、接着剤組成物に導電性、熱伝導性、チキソ性等を付与する目的で添加され、非金属無機フィラーは、接着剤層に熱伝導性、低熱膨張性、低吸湿性等を付与する目的で添加され、有機フィラーは接着剤層に靭性等を付与する目的で添加される。これら金属フィラー、無機フィラー又は有機フィラーは、1種を単独で又は2種類以上を組み合わせて使用することができる。中でも、半導体装置用接着材料に求められる、導電性、熱伝導性、低吸湿特性、絶縁性等を付与できる点で、金属フィラー、無機フィラー、又は絶縁性のフィラーが好ましく、無機フィラー又は絶縁性フィラーの中では、接着剤組成物に対する分散性が良好でかつ、熱時の高い接着力を付与できる点でシリカフィラーがより好ましい。上記フィラーは、平均粒子径が10μm以下、且つ、最大粒子径が30μm以下であることが好ましく、平均粒子径が5μm以下、且つ、最大粒子径が20μm以下であることがより好ましい。平均粒子径が10μmを超える、または、最大粒子径が30μmを超えると、破壊靭性向上の効果が十分に得られない傾向がある。また、平均粒子径及び最大粒子径の下限は特に制限はないが、どちらも0.001μm以上であることが好ましい。上記フィラーの含有量は、付与する特性又は機能に応じて決められるが、フィラーを含む接着剤全量に対して50質量以下となることが好ましく、1~40質量がより好ましく、3~30質量がさらに好ましい。フィラーを増量させることにより、低熱膨張化、低吸湿化、高弾性率化が図れ、ダイシング性ダイサー刃による切断性、熱時の接着強度を有効に向上させることができる。フィラーを必要以上に増量させると、粘度が上昇したり、熱圧着性が損なわれる傾向にあるため、フィラーの含有量は上記の範囲内に収めることが好ましい。求められる特性のバランスをとるべく、最適フィラー含有量を決定することができる。フィラーを用いた場合の混合混練は、通常の撹拌機、らいかい機、三本ロール、ボールミル等の分散機を適宜、組み合わせて行うことができる。本実施形態の液状感光性接着剤には、異種材料間の界面結合を良くするために、各種カップリング剤を添加することもできる。カップリング剤としては、例えば、シラン系、チタン系、アルミニウム系等が挙げられ、中でも効果が高い点で、シラン系カップリング剤が好ましく、エポキシ基などの熱硬化性基やメタクリレート及び/又はアクリレートなどの放射線重合性基を有する化合物がより好ましい。上記フィラーの中でも、他の樹脂成分との相溶性、高温接着性の観点から、シリカフィラーが好適に用いられ、エポキシ系、アクリレート系、フェニル系にシランカップリング剤処理されたシリカフィラーが最も好ましく用いられる。また、上記シラン系カップリング剤の沸点及び/又は分解温度は150°C以上であることが好ましく、180°C以上であることより好ましく、200°C以上であることがさらにより好ましい。特に、200°C以上の沸点及び/又は分解温度で、かつエポキシ基などの熱硬化性基やメタクリレート及び/又はアクリレートなどの放射線重合性基を有するシラン系カップリング剤が最も好ましく用いられる。上記カップリング剤の使用量は、その効果や耐熱性及びコストの面から、接着剤100質量部に対して、0.01~20質量部とすることが好ましい。本実施形態の液状感光性接着剤には、イオン性不純物を吸着して、吸湿時の絶縁信頼性を良くするために、イオン捕捉剤を更に添加することもできる。このようなイオン捕捉剤としては、特に制限はなく、例えば、トリアジンチオール化合物、フェノール系還元剤等の銅がイオン化して溶け出すのを防止するための銅害防止剤として知られる化合物、粉末状のビスマス系、アンチモン系、マグネシウム系、アルミニウム系、ジルコニウム系、カルシウム系、チタン系、ズズ系及びこれらの混合系等の無機化合物が挙げられる。具体例としては、東亜合成株製の無機イオン捕捉剤、製品名、IXE-300アンチモン系、IXE-500ビスマス系、IXE-600アンチモン、ビスマス混合系、IXE-700マグネシウム、アルミニウム混合系、IXE-800ジルコニウム系、IXE-1100カルシウム系等がある。これらは単独あるいは2種以上混合して用いることができる。上記イオン捕捉剤の使用量は、添加による効果や耐熱性、コスト等の点から、接着剤100質量部に対して、0.01~10質量部が好ましい。本実施形態の液状感光性接着剤には、はんだなどの表面の酸化膜を還元除去して、金属接合を容易にするために、フラックス剤を含むことが好ましい。フラックス剤としてはアルコール類、フェノール類、カルボン酸類の中から選ばれる少なくとも1種類の化合物を用いることが望ましい。アルコール類としては、分子内に少なくとも2個以上のアルコール性水酸基を有する化合物であれば特に制限はなく、例えば、1,3-ジオキサン-5,5-ジメタノール、1,5-ペンタンジオール、2,5-フランジメタノール、ジエチレングリコール、テトラエチレングリコール、ペンタエチレングリコール、ヘキサエチレングリコール、1,2,3-ヘキサントリオール、1,2,4-ブタントリオール、1,2,6-ヘキサントリオール、3-メチルペンタン-1,3,5-トリオール、グリセリン、トリメチロールエタン、トリメチロールプロパン、エリトリトール、ペンタエリトリトール、リビトール、ソルビトール、2,4-ジエチル-1,5-ペンタンジオール、プロピレングリコールモノメチルエーテル、プロピレングリコールモノエチルエーテル、1,3-ブチレングリコール、2-エチル-1,3-ヘキサンジオール、N-ブチルジエタノールアミン、N-エチルジエタノールアミン、ジエタノールアミン、トリエタノールアミン、N,N-ビス2-ヒドロキシエチルイソプロパノールアミン、ビス2-ヒドロキシメチルイミノトリスヒドロキシメチルメタン、N,N,N’,N’-テトラキス2-ヒドロキシエチルエチレンジアミン、1,1’,1’’,1’’’-エチレンジニトリロテトラキス2-プロパノールなどを用いることができる。中でも、3級窒素原子を有する化合物、例えば、N-ブチルジエタノールアミン、N-エチルジエタノールアミン、トリエタノールアミン、N,N-ビス2-ヒドロキシエチルイソプロパノールアミン、ビス2-ヒドロキシメチルイミノトリスヒドロキシメチルメタン、N,N,N’,N’-テトラキス2-ヒドロキシエチルエチレンジアミン、1,1’,1’’,1’’’-エチレンジニトリロテトラキス2-プロパノールは、その他の化合物に比較して、良好なフラックス活性を示すことから望ましい。良好なフラックス活性を示す詳細な理由は明らかではないが、アルコール性水酸基による酸化膜還元能と、3級窒素原子上の不対電子に由来する電子供与性による還元能が併せて作用することに起因していると推測される。これらの化合物は単独で用いてもよいし、2種以上を組み合わせて用いてもよい。フェノール類としては、少なくとも2個以上のフェノール性水酸基を有する化合物であれば特に制限はなく、例えば、カテコール、レゾルシノール、ハイドロキノン、ビフェノール、ジヒドロキシナフタレン、ヒドロキシハイドロキノン、ピロガロール、メチリデンビフェノールビスフェノールF、イソプロピリデンビフェノールビスフェノールA、エチリデンビフェノールビスフェノールAD、1,1,1-トリス4-ヒドロキシフェニルエタン、トリヒドロキシベンゾフェノン、トリヒドロキシアセトフェノン、ポリp-ビニルフェノールなどが挙げられる。さらに、少なくとも2個以上のフェノール性水酸基を有する化合物として、フェノール性水酸基を分子内に少なくとも1個以上有する化合物から選ばれる少なくとも1種の化合物とハロメチル基、アルコキシメチル基またはヒドロキシルメチル基を分子内に2個有する芳香族化合物、ジビニルベンゼン及びアルデヒド類から選ばれる少なくとも1種の化合物との重縮合物も用いることができる。フェノール性水酸基を分子内に少なくとも1個以上有する化合物としては、例えば、フェノール、アルキルフェノール、ナフトール、クレゾール、カテコール、レゾルシノール、ハイドロキノン、ビフェノール、ジヒドロキシナフタレン、ヒドロキシハイドロキノン、ピロガロール、メチリデンビフェノールビスフェノールF、イソプロピリデンビフェノールビスフェノールA、エチリデンビフェノールビスフェノールAD、1,1,1-トリス4-ヒドロキシフェニルエタン、トリヒドロキシベンゾフェノン、トリヒドロキシアセトフェノン、ポリp-ビニルフェノールなどが挙げられる。また、ハロメチル基、アルコキシメチル基またはヒドロキシルメチル基を分子内に2個有する芳香族化合物としては、例えば、1,2-ビスクロロメチルベンゼン、1,3-ビスクロロメチルベンゼン、1,4-ビスクロロメチルベンゼン、1,2-ビスメトキシメチルベンゼン、1,3-ビスメトキシメチルベンゼン、1,4-ビスメトキシメチルベンゼン、1,2-ビスヒドロキシメチルベンゼン、1,3-ビスヒドロキシメチルベンゼン、1,4-ビスヒドロキシメチルベンゼン、ビスクロロメチルビフェニル、ビスメトキシメチルビフェニルなどが挙げられる。アルデヒド類としては、ホルムアルデヒドその水溶液としてホルマリン、パラホルムアルデヒド、トリオキサン、ヘキサメチレンテトラミンなどが挙げられる。重縮合物としては、例えば、フェノールとホルムアルデヒドの重縮合物であるフェノールノボラック樹脂、クレゾールとホルムアルデヒドとの重縮合物であるクレゾールノボラック樹脂、ナフトール類とホルムアルデヒドとの重縮合物であるナフトールノボラック樹脂、フェノールと1,4-ビスメトキシメチルベンゼンとの重縮合物であるフェノールアラルキル樹脂、ビスフェノールAとホルムアルデヒドの重縮合物、フェノールとジビニルベンゼンとの重縮合物、クレゾールとナフトールとホルムアルデヒドの重縮合物などが挙げられ、これらの重縮合物をゴム変性したものや分子骨格内にアミノトリアジン骨格やジシクロペンタジエン骨格を導入したものでもよい。さらに、これらのフェノール性水酸基を有する化合物をアリル化することによって液状したものとして、アリル化フェノールノボラック樹脂、ジアリルビスフェノールA、ジアリルビスフェノールF、ジアリルビフェノールなどが挙げられる。これらの化合物は単独で用いてもよいし、2種以上を組み合わせて用いてもよい。カルボン酸類としては、脂肪族カルボン酸、芳香族カルボン酸のいずれであってもよい。脂肪族カルボン酸としては、例えば、マロン酸、メチルマロン酸、ジメチルマロン酸、エチルマロン酸、アリルマロン酸、2,2’-チオジ酢酸、3,3’-チオジプロピオン酸、2,2’-エチレンジチオジ酢酸、33’ジチオジプロピオン酸、2エチル-2-ヒドロキシ酪酸、ジチオジグリコール酸、ジグリコール酸、アセチレンジカルボン酸、マレイン酸、リンゴ酸、2イソプロピルリンゴ酸、酒石酸、イタコン酸、1,3-アセトンジカルボン酸、トリカルバリン酸、ムコン酸、β-ヒドロムコン酸、コハク酸、メチルコハク酸、ジメチルコハク酸、グルタル酸、α-ケトグルタル酸、2-メチルグルタル酸、3-メチルグルタル酸、2,2-ジメチルグルタル酸、33ジメチルグルタル酸、2,2-ビスヒドロキシメチルプロピオン酸、クエン酸、アジピン酸、3-tert-ブチルアジピン酸、ピメリン酸、フェニルシュウ酸、フェニル酢酸、ニトロフェニル酢酸、フェノキシ酢酸、ニトロフェノキシ酢酸、フェニルチオ酢酸、ヒドロキシフェニル酢酸、ジヒドロキシフェニル酢酸、マンデル酸、ヒドロキシマンデル酸、ジヒドロキシマンデル酸、1,2,3,4-ブタンテトラカルボン酸、スベリン酸、4,4’-ジチオジ酪酸、けい皮酸、ニトロけい皮酸、ヒドロキシけい皮酸、ジヒドロキシけい皮酸、クマリン酸、フェニルピルビン酸、ヒドロキシフェニルピルビン酸、カフェ酸、ホモフタル酸、トリル酢酸、フェノキシプロピオン酸、ヒドロキシフェニルプロピオン酸、ベンジルオキシ酢酸、フェニル乳酸、トロパ酸、3-フェニルスルホニルプロピオン酸、3,3-テトラメチレングルタル酸、5オキソアゼライン酸、アゼライン酸、フェニルコハク酸、1,2-フェニレンジ酢酸、1,3-フェニレンジ酢酸、1,4-フェニレンジ酢酸、ベンジルマロン酸、セバシン酸、ドデカン二酸、ウンデカン二酸、ジフェニル酢酸、ベンジル酸、ジシクロヘキシル酢酸、テトラデカン二酸、2,2-ジフェニルプロピオン酸、3,3-ジフェニルプロピオン酸、44ビス吉草酸、ピマール酸、パラストリン酸、イソピマル酸、アビエチン酸、デヒドロアビエチン酸、ネオアビエチン酸、アガト酸などが挙げられる。芳香族カルボン酸としては、例えば、安息香酸、2-ヒドロキシ安息香酸、3-ヒドロキシ安息香酸、4-ヒドロキシ安息香酸、2,3-ジヒドロキシ安息香酸、2,4-ジヒドロキシ安息香酸、2,5-ジヒドロキシ安息香酸、2,6-ジヒドロキシ安息香酸、3,4-ジヒドロキシ安息香酸、2,3,4-トリヒドロキシ安息香酸、2,4,6-トリヒドロキシ安息香酸、3,4,5-トリヒドロキシ安息香酸、1,2,3-ベンゼントリカルボン酸、1,2,4-ベンゼントリカルボン酸、1,3,5-ベンゼントリカルボン酸、2-ビス4-ヒドロキシフェニルメチル安息香酸、1-ナフトエ酸、2-ナフトエ酸、1-ヒドロキシ-2-ナフトエ酸、2-ヒドロキシ-1-ナフトエ酸、3-ヒドロキシ-2-ナフトエ酸、6-ヒドロキシ-2-ナフトエ酸、14-ジヒドロキシ-2-ナフトエ酸、35-ジヒドロキシ-2-ナフトエ酸、37-ジヒドロキシ-2ナフトエ酸、23-ナフタレンジカルボン酸、26-ナフタレンジカルボン酸、2-フェノキシ安息香酸、ビフェニル-4-カルボン酸、ビフェニル-2-カルボン酸、2-ベンゾイル安息香酸などが挙げられる。これらの中でも、保存安定性や入手容易さの観点から、コハク酸、リンゴ酸、イタコン酸、2,2-ビスヒドロキシメチルプロピオン酸、アジピン酸、3,3’-チオジプロピオン酸、3,3’-ジチオジプロピオン酸、1,2,3,4-ブタンテトラカルボン酸、スベリン酸、セバシン酸、フェニルコハク酸、ドデカン二酸、ジフェニル酢酸、ベンジル酸、44-ビス吉草酸、アビエチン酸、2,5-ジヒドロキシ安息香酸、3,4,5-トリヒドロキシ安息香酸、1,2,4-ベンゼントリカルボン酸、1,3,5-ベンゼントリカルボン酸、2-ビス4-ヒドロキシフェニルメチル安息香酸などを用いることが望ましい。これらの化合物は単独で用いてもよいし、2種以上を組み合わせて用いてもよい。本実施形態の液状感光性接着剤は、接着剤の吐出性向上、薄膜化の観点から25°Cでの粘度が10~30000mPasであることが好ましく、30~20000mPasであることがより好ましく、接着剤の耐熱性や硬化後の接着性、塗布時の膜厚均一性の観点から50~10000mPasであることがさらにより好ましく、100~5000mPasであることが最も好ましい。上記粘度が10mPas未満であると、接着剤の保存安定性や耐熱性の低下や、接着剤を塗布したときにピンホールが生じやすくなる傾向がある。また、露光によるBステージ化が困難となる傾向がある。上記粘度が30000mPasを超えると、塗布時に薄膜化が困難となる傾向やノズルからの吐出が困難となる傾向がある。ここでの粘度とは、東京計器製造所製のEHD型回転粘度計を用い、サンプル量0.4mL、3°コーンの条件下、25°Cで測定した粘度の値である。本実施形態の液状感光性接着剤は、光照射によりBステージ化された接着剤の5重量減少温度が150°C以上であることが好ましく、180°C以上であることが更に好ましく、200°C以上であることが最も好ましい。5重量減少温度が150°Cを下回ると、被着体圧着後の熱硬化時もしくはリフローなどの熱履歴時に被着体がはく離する傾向があり、熱圧着前に加熱乾燥が必要となる。また、接着剤の低粘度化、塗布後の表面凹凸抑制やBステージ化後の熱時流動性の観点から、有機化合物を主体とした材料設計が好ましいため、5重量減少温度は500°C以下であることが好ましい。5重量減少温度をこのような範囲とするためには、接着剤に含まれる溶剤量が5質量以下であることが好ましく、3質量以下であることがより好ましく、1質量以下であることが最も好ましい。ここでの5重量減少温度とは以下のように測定した値である。液状感光性接着剤をシリコンウェハ上にBステージ後の膜厚が35μmとなるように、スピンコートによって塗布し、得られた塗膜に、25°C、空気下で高精度平行露光機株オーク製作所社製、製品名:EXM-1172-B-∞により1000mJ/cm2で露光を行なう。その後、Bステージ化した接着剤を示差熱熱重量同時測定装置エスアイアイナノテクノロジー株社製、製品名:TG/DTA6300を用いて、昇温速度10°C/min、窒素フロー400ml/分下で5重量減少温度を測定する。本実施形態の液状感光性接着剤は、高精度平行露光機を用いて露光した後、60°C~200°Cにおける最低溶融粘度が30000Pas以下であるものが好ましい。ここでの最低溶融粘度とは、光量1000mJ/cm2で露光した後のサンプルを、粘弾性測定装置ARESレオメトリックスサイエンティフィックエフイー株製を用いて測定したときの20°C~300°Cにおける溶融粘度の最低値を示す。なお、測定プレートは直径8mmの平行プレート、測定条件は昇温5°C/min、測定温度は20°C~300°C、周波数は1Hzとする。上記最低溶融粘度は、熱圧着性の観点から10000Pas以下であることがより好ましく、薄膜形成時に熱圧着できる点で5000Pas以下であることが更に好ましく、より低温かつ短時間で熱圧着できる点で3000Pas以下であることが特に好ましい。上記範囲内の最低溶融粘度を有することにより、十分な低温熱圧着性を確保することができ、凹凸がある基板などに対しても良好な密着性を付与することができる。上記最低溶融粘度の下限値は特に設けないが、取り扱い性や熱時の粘着性付与等の点で10Pas以上であることが望ましい。本実施形態の液状感光性接着剤は、光照射によりBステージ化され、更に加熱硬化を行なった後の5重量減少温度が、熱履歴によってはく離を抑制する点で260°C以上であることが好ましく、熱履歴によるボイドを抑制する点で280°C以上であることがより好ましく、耐吸湿リフロー性の観点から300°C以上であることが最も好ましい。5重量減少温度が260°C未満であると、リフロー工程などの熱履歴によってはく離が生じる傾向がある。また、本実施形態の液状感光性接着剤は、Bステージ化後、140°Cで1時間、次いで180°Cで3時間オーブンで加熱した時加熱硬化時のアウトガス量が、はく離を抑制できる点で10以下であることが好ましく、ボイドを抑制できる点で7以下であることがより好ましく、硬化後の熱履歴によるボイドやはく離を更に抑制できる点で5以下であることが最も好ましい。上記アウトガス量が10を超えると、加熱硬化時にボイドやはく離が発生する傾向がある。ここでのアウトガス量とは以下のように測定した値である。液状感光性接着剤をシリコンウェハ上にBステージ後の膜厚が35μmとなるように塗布し、得られた塗膜に、離型処理したPETフィルムを室温でハンドローラーを用いてラミネートし、高精度平行露光機により1000mJ/cm2で露光を行なう。その後、Bステージ化した接着剤を示差熱熱重量同時測定装置を用いて、窒素フロー400ml/分下で、昇温速度50°C/minで140°Cに昇温させ、140°Cで1時間ホールドし、更に昇温速度50°C/minで180°Cに昇温させ、180°Cで3時間ホールドするプログラムとした時の5重量減少温度の値である。本実施形態の液状感光性接着剤は、当該接着剤からなる接着剤層を被着体上に形成し、半導体素子を接着した段階での260°Cにおけるせん断接着強度が、熱履歴によってはく離を抑制する点で0.2MPa以上であることが好ましく、0.5MPa以上であることがより好ましく、耐吸湿リフロー性の観点から1.0MPa以上であることが最も好ましい。また、上記せん断接着強度は50MPa以下であることが好ましい。260°Cにおけるせん断接着強度を50MPa以上とするためには、熱硬化成分や無機粒子を多量に配合する必要があり、塗布後の膜厚均一性や接着剤組成物の保存安定性が損なわれ、また熱硬化後の応力が増大する傾向がある。ここでのせん断接着強度とは、液状感光性接着剤をシリコンウェハ上にスピンコート例えば、2000rpm/10s、4000rpm/20sによって厚さ35μmに塗布する。得られた塗膜に、離型処理したPETフィルムをラミネートし、高精度平行露光機オーク製作所製、EXM-1172-B-∞商品名により1000mJ/cm2で露光を行なう。その後、3×3mm角にシリコンウェハを切り出す。切り出した接着剤付きシリコンチップを予め5×5mm角に切り出したシリコンチップ上に載せ、200gfで加圧しながら、120°Cで2秒間圧着する。その後、140°C、1時間、次いで180°C、3時間オーブンで加熱し、接着サンプルを得る。得られたサンプルについて、せん断接着力試験機Dage-4000製品名を用いて260°Cでのせん断接着力を測定し、これをせん断接着強度の値とする。液状感光性接着剤は、接着剤層を光照射によりBステージ化したときに可視光透過率が10以上となるものであることが好ましい。可視光透過率が10未満であると、フリップチップボンダーでの認識マーク識別が行えなくなって、位置合わせ作業ができなくなる傾向がある。また、フリップチップボンダーで使用されるハロゲン光源とライトガイドの波長相対強度において550nm~600nmが最も強いことから、液状感光性接着剤は、555nmの可視光透過率が10~100であることが好ましく、18~100であることがより好ましく、25~100であることがさらに好ましい。以下、実施例を挙げて本発明についてより具体的に説明する。ただし、本発明は以下の実施例に限定されるものではない。<実施例1~3の液状感光性接着剤の調製>下記表1に示す組成比単位:質量部にて各成分を配合し、実施例1~3の液状感光性接着剤を得た。実施例1の液状感光性接着剤は以下の手順により調製した。まず、放射線重合性化合物であるM-140及びAMP-20GYに、エポキシ樹脂である1032H60、光開始剤であるI-379EG及びEAB、並びにフラックス成分であるアジピン酸を加え、60°Cのオイルバスを用いてかく拌、分散させた。得られた混合物を25°Cに戻した後、硬化剤である1B2PZ及び熱ラジカル発生剤であるパークミルDを加え、かく拌した。実施例2及び3の液状感光性接着剤は以下の手順により調製した。まず、放射線重合性化合物であるM-140及びAMP-20GYに、フィラー成分を加え、撹拌し分散した。得られた分散物に、エポキシ樹脂である1032H60、光開始剤であるI-379EG及びEAB、並びにフラックス成分であるアジピン酸を加え、60°Cのオイルバスを用いてかく拌、分散させた。得られた混合物を25°Cに戻した後、硬化促進剤である1B2PZ及び熱ラジカル発生剤であるパークミルDを加え、かく拌した。表1において、各記号は下記のものを意味する。M-140:東亜合成社製、2-1,2-シクロヘキサカルボキシイミドエチルアクリレートイミド基含有単官能アクリレート、5重量減少温度:200°C、25°Cでの粘度:450mPas。AMP-20GY:新中村化学工業社製、フェノキシジエチレングリコールアクリレート単官能アクリレート、5重量減少温度:175°C、25°Cでの粘度:16mPas。I-379EG:チバジャパン社製、2-ジメチルアミノ-2-4-メチル-ベンジル-1-4-モルフォリン-4-イルーフェニル-ブタンー1-オン5重量減少温度:260°C、i線吸光係数:8000ml/gcm。EAB:東京化成社製、4,4’-ビスジエチルアミノベンゾフェノン。1032H60:ジャパンエポキシレジン社製、トリスヒドロキシフェニルメタン型固形エポキシ樹脂5重量減少温度:350°C、固形、融点60°C。1B2PZ:四国化成社製、1-ベンジル-2-フェニルイミダゾール。パークミルD:日油社製、ジクミルパーオキサイド1分間半減期温度:175°C。SE1050-SPP:アドマテックス社製、フェニルシラン表面処理シリカ平均粒径:0.2~0.3μm。X52-7030:信越シリコーン社製、シリコーン複合パウダー平均粒径:0.8μm。アジピン酸:和光純薬工業株社製。上記A成分の粘度については、東京計器製造所製のEHD型回転粘度計を用い、サンプル量0.4mL、3°コーンの条件下、25°Cにおいて測定した値である。<比較例1~2の回路部材接続用接着剤の調製>比較例1及び2熱可塑性樹脂としてフェノキシ樹脂FX293東都化成株式会社製、製品名20質量部、エポキシ樹脂として1032H60ジャパンエポキシレジン株式会社製、製品名:エポキシ当量17020質量部及びYL-983Uジャパンエポキシレジン株式会社製、製品名:エポキシ当量18410質量部、EXA-4850-1000DIC株式会社製、製品名:エポキシ当量3505質量部、マイクロカプセル型硬化促進剤としてHX-3941HP旭化成ケミカルズ株式会社製、製品名30質量部を混合した混合物を、トルエンと酢酸エチルの混合溶媒中に溶解して接着剤組成物のワニスを得た。得られたワニスを計量した後、ここに、フィラーとしてシリカ粒子SE2050株式会社アドマテックス社製、製品名、平均粒径0.5μmを、ワニス85質量部に対して75質量部の割合で加え、さらに、有機微粒子EXL-2655ロームアンドハースジャパン株式会社製、製品名、コアシェルタイプ有機微粒子をワニス85質量部に対して15質量部の割合で加え、さらに、フラックス成分として、アジピン酸和光純薬工業株5質量部を添加、撹拌し分散した。得られた分散物を、支持基材としてのセパレータフィルムPETフィルム、厚み38μm上にロールコータを用いて塗布した後、70°Cのオーブンで10分間乾燥させた。こうして、支持基材上に厚み35μmの接着剤層が形成されてなる回路部材接続用接着剤を得た。<比較例3の樹脂ペーストの調製>比較例3熱可塑性樹脂としてフェノキシ樹脂FX293東都化成株社製、製品名20質量部、エポキシ樹脂として1032H60ジャパンエポキシレジン株社製、製品名:エポキシ当量17020質量部、YL-983Uジャパンエポキシレジン株式会社製、製品名:エポキシ当量18410質量部、及びEXA-4850-1000DIC株社製、製品名:エポキシ当量3505質量部、マイクロカプセル型硬化促進剤としてHX-3941HP旭化成ケミカルズ株社製、製品名30質量部を混合した混合物を、トルエンと酢酸エチルの混合溶媒中に溶解して接着剤組成物のワニスを得た。得られたワニスを計量した後、ここに、フィラーとしてシリカ粒子SE2050株アドマテックス社製、製品名、平均粒径0.5μmを、ワニス85質量部に対して75質量部の割合で加え、さらに、有機微粒子EXL-2655ロームアンドハースジャパン株社製、製品名、コアシェルタイプ有機微粒子をワニス85質量部に対して15質量部の割合で加え、さらに、フラックス成分として、アジピン酸和光純薬工業株5質量部を添加、撹拌し分散した。こうして、樹脂ペーストを得た。実施例1~3の液状感光性接着剤、比較例1~2の回路部材接続用接着剤、及び比較例3の樹脂ペーストについて、下記の方法にしたがって粘度、光照射後のタック、光照射後の5重量減少温度、接着剤層形成時のバンプボイド、研削後の反り、可視光透過性、及び接続性を評価した。結果を表1及び2に示す。<粘度>実施例1~3の液状感光性接着剤及び比較例3の樹脂ペーストについて、東京計器製造所製のEHD型回転粘度計を用い、サンプル量0.4mL、3°コーンの条件下、25°Cにおける粘度を測定した。<光照射後のタック表面タック力>実施例1~3の液状感光性接着剤をそれぞれ、金属バンプが形成されたシリコンウェハの回路面上にBステージ化後の膜厚が35μmとなるようにスピンコート塗布した。得られた塗膜に、25°C、空気下で高精度平行露光機株オーク製作所社製、製品名:EXM-1172-B-∞により1000mJ/cm2で露光を行なった。その後、レスカ社製のプローブタッキング試験機を用いて、プローブ直径:5.1mm、引き剥がし速度:10mm/s、接触荷重:100gf/cm2、接触時間:1sにより、25°Cでの接着剤層表面のタック強度を5回測定し、その平均値を算出し、200gf以下であったものをA、200gfを上回ったものをBとした。<光照射後の5重量減少温度>実施例1~3の液状感光性接着剤をそれぞれ、金属バンプが形成されたシリコンウェハの回路面上にBステージ化後の膜厚が35μmとなるようにスピンコート塗布した。得られた塗膜に、25°C、空気下で高精度平行露光機により1000mJ/cm2で露光を行なった。その後、得られた接着剤を示差熱熱重量同時測定装置エスアイアイナノテクノロジー株社製、製品名:TG/DTA6300を用いて、昇温速度10°C/min、窒素フロー400ml/分下で5重量減少温度を測定した。なお、評価に用いた上記のシリコンウェハは、ウェハ上に銅バンプが形成され、さらにその上にハンダボールが載っている構成を有する突起電極付ウェハである。具体的には、8インチサイズ厚み:725μmで、銅ピラー先端に鉛フリーはんだ層Sn-3.5Ag:融点221°Cを有する構造のバンプが形成された、日立超LSIシステムズ製、JTEGPHASE1180サイズ7.3mm×7.3mm、バンプピッチ80μm、銅バンプ20μm、鉛フリーはんだ20μm、バンプ数328、厚み0.55mm、製品名を用いた。<接着剤層形成時のボイド>実施例1~3については、接着剤を、上記のシリコンウェハの回路面上に膜厚が35μmになるようにスピンコートし、25°C、空気下で高精度平行露光機株オーク製作所社製、製品名:EXM-1172-B-∞により1000mJ/cm2で露光を行なった。比較例1では、回路部材接続用接着剤を上記のシリコンウェハの回路面上に、ラミネーターを用いて、80°C、線圧1.0kgf/cm、送り速度0.5mm/分で貼りつけた。比較例2では、回路部材接続用接着剤を上記のシリコンウェハの回路面上に、真空ラミネーターニチゴーモートン株社製、製品名:V130を用いて、ステージ温度40°C、ダイヤフラム温度80°C、脱気時間20秒、加圧時間20秒、加圧0.5MPaの条件で貼りつけた。比較例3では、樹脂ペーストを、上記のシリコンウェハの回路面上に加熱乾燥後の膜厚が35μmとなるようにスピンコートし、70°Cのホットプレートで10分間乾燥させた。接着剤層を形成した突起電極周辺のボイドについて、目視及び顕微鏡にて確認し、下記の判定基準で評価した。A:バンプ周りにボイドが無い。B:バンプ周りに少量のボイドが存在している。C:バンプ周りに多量のボイドが存在している。<研削後の反り>6インチウエハ厚み625μm上へ上記と同様にして接着剤層を形成したウェハに、下記のバックグラインドテープAを貼り、バックグラインダー株ディスコ社製、製品名:DBG8540にて厚さ50μmまで研削した。研削後のウェハを平坦な台に置き、ウェハの一番反っている高さを計測し、下記の判定基準で評価した。A:ウェハの反りが10mm未満であった。B:ウェハの反りが10mm以上であった。バックグラインドテープA主モノマーとして2-エチルヘキシルアクリレートとメチルメタクリレートを用い官能基モノマーとしてヒドロキシエチルアクリレートとアクリル酸を用いたアクリル共重合体を溶液重合法にて得た。この合成したアクリル共重合体の重量平均分子量は40万、ガラス転移点は-38°Cであった。このアクリル共重合体100質量部に対し、多官能イソシアネート架橋剤日本ポリウレタン工業株社製、製品名:コロネートHLを10質量部配合した粘着剤溶液を調整し、ポリオレフィンフィルム厚さ150μmの上に乾燥時の粘着剤厚さが10μmになるよう塗工乾燥した。更に、シリコーン系離型剤を塗布した二軸延伸ポリエステルフィルムセパレータ厚さ25μmを粘着剤面にラミネートした。この粘着フィルムを、室温で1週間放置し十分にエージングを行った。これをバックグラインドテープAとして試験に使用した。<可視光透過性>実施例1~3の液状感光性接着剤をそれぞれ、PETポリエチレンテレフタレートフィルム上に膜厚35μmとなるように塗布し、この塗膜に、25°C、空気下で高精度平行露光機によって1000mJ/cm2で露光して測定用フィルムを得た。得られた測定用フィルムをPETからはく離し、分光光度計株日立ハイテクノロジーズ社製、製品名:U-3310を用いて555nmの透過率を測定した。透過率が10以上であるものをA、10を下回るものをBとした。比較例1~2の回路部材接続用接着剤については、支持基材をはく離して上記と同様に可視光透過性を評価した。比較例3の樹脂ペーストについては、樹脂ペーストを、PETポリエチレンテレフタレートフィルム上に膜厚35μmとなるように塗布し、70°Cのホットプレートで10分間乾燥させて測定用フィルムを得た。得られた測定用フィルムをPETからはく離し、上記と同様に可視光透過性を評価した。<接続性>半導体素子搭載用支持部材として、プリフラックス処理によって防錆皮膜が形成された銅配線パターンを表面に有するガラスエポキシ基板のパターン表面にSR-AUS308を塗布したものを準備した。実施例1~3及び比較例3では、接着剤層形成時のボイドの評価と同様にして接着剤層付きウェハを作製し、これをダイシングラインに従い7.3mm×7.3mmにダイシングして接着剤層付き半導体チップを得た。次に、第一工程として、接続部の温度が固形フラックス剤の融点以上でかつ鉛フリーはんだの融点より低い180°Cとなるようにフリップチップボンダーパナソニックファクトリーソリューションズ株社製、製品名:FCB3のヘッド温度を設定しステージ温度:40°C、上記半導体素子搭載用支持部材と接着剤層付き半導体チップとを、荷重25N、10秒間圧着した。次に、第二工程として、接続部の温度が鉛フリーはんだの融点より高い250°Cとなるようにフリップチップボンダーのヘッド温度を設定し、荷重25N、10秒間圧着を行い、サンプルを作製した。なお、接続部の温度は、K型熱電対を半導体チップと基板の間に挟んだものを別途作製して測定した。比較例1及び2では、回路部材接続用接着剤を9mm×9mmに切り出し、上記半導体素子搭載用支持部材の半導体チップが搭載される領域に80°C/0.5MPa/5秒の条件で貼り付けた後、支持体フィルムを剥離した。回路部材接続用接着剤が貼り付けられた基板と、半導体チップとを、フリップチップボンダーにて、荷重25N、温度100°Cにて5秒間圧着し、半導体チップを基板上に仮固定した。次いで、上記の第一工程及び第二工程と同様の操作を行い、サンプルを作製した。圧着後のサンプルについて、328バンプのデイジーチェーン接続による導通を確認し、下記の判定基準で接続性を評価した。A:導通が確認された。B:導通不良の箇所が存在した。"